(57)【要約】【課題】  ガス拡散層に排水性および保湿性を付与する。【解決手段】  導電性多孔質基材層上に導電性カーボンを含有するカーボン層を有する燃料電池用ガス拡散層において、  前記カーボン層は厚さ方向に向かってガス透過性能が異なる燃料電池用ガス拡散層である。【選択図】            なし【特許請求の範囲】
【請求項１】
導電性多孔質基材層上に導電性カーボンを含有するカーボン層を有する燃料電池用ガス拡散層において、
前記カーボン層は厚さ方向に向かってガス透過性能が異なる燃料電池用ガス拡散層。
【請求項２】
前記カーボン層は、厚さ方向に向かってガス透過性能が小さくなる請求項１記載の燃料電池用ガス拡散層。
【請求項３】
前記カーボン層は、カーボン層（１）とカーボン層（２）との少なくとも二層が積層されてなり、前記カーボン層（１）が前記多孔質基材層と接触して配置され、かつ、前記カーボン層（１）のガス透過性能が前記カーボン層（２）のガス透過性能よりも小さい請求項１または２記載の燃料電池用ガス拡散層。
【請求項４】
前記カーボン層（１）と前記カーボン層（２）との厚さの比が、１：１〜１：４である請求項１〜３のいずれかに記載の燃料電池用ガス拡散層。
【請求項５】
前記カーボン層は、厚さ方向に向かって空孔径が小さくなる請求項１〜４のいずれかに記載の燃料電池用ガス拡散層。
【請求項６】
前記カーボン層（２）の空孔径が１００ｎｍ以上である請求項１〜５のいずれかに記載の燃料電池用ガス拡散層。
【請求項７】
前記カーボン層（１）の空孔径が５０ｎｍ以下である請求項１〜６のいずれかに記載の燃料電池用ガス拡散層。
【請求項８】
前記カーボン層は、厚さ方向に向かって前記導電性カーボンの粒径が小さくなる請求項１〜７のいずれかに記載の燃料電池用ガス拡散層。
【請求項９】
前記カーボン層（２）における前記導電性カーボンの粒径が３μｍ以上である請求項１〜８のいずれかに記載の燃料電池用ガス拡散層。
【請求項１０】
前記カーボン層（１）における前記導電性カーボンの粒径が１．５μｍ以下である請求項１〜９のいずれかに記載の燃料電池用ガス拡散層。
【請求項１１】
前記導電性多孔質基材層の面方向のガス透過性能が、前記カーボン層（１）の厚さ方向のガス透過性よりも小さい請求項１〜１０のいずれかに記載の燃料電池用ガス拡散層。
【発明の詳細な説明】
【技術分野】
【０００１】
本発明は、燃料電池用ガス拡散層に関し、より詳細には、排水性と保湿性とを有する燃料電池用ガス拡散層に関する。
【背景技術】
【０００２】
近年、エネルギー・環境問題を背景とした社会的要求や動向と呼応して、常温でも作動し高出力密度が得られる燃料電池が電気自動車用電源、定置型電源として注目されている。燃料電池は、電極反応による生成物が原理的に水であり、地球環境への悪影響がほとんどないクリーンな発電システムである。燃料電池には、固体高分子型燃料電池（ＰＥＦＣ）、リン酸型燃料電池（ＰＡＦＣ）、アルカリ型燃料電池（ＡＦＣ）、固体酸化物型燃料電池（ＳＯＦＣ）、溶融炭酸塩型燃料電池（ＭＣＦＣ）などがある。なかでも、固体高分子型燃料電池は、比較的低温で作動して高出力密度が得られることから、電気自動車用電源として期待されている。
【０００３】
固体高分子型燃料電池の構成は、一般的には、膜電極接合体（膜電極接合体）をセパレータで挟持した構造となっている。膜電極接合体は、固体高分子電解質膜の両側に二つの電極が配設され、さらにこれをガス拡散層で挟持した構造となっている。電極は、電極触媒と固体高分子電解質との混合物により形成された多孔性のものであり、電極触媒層とも呼ばれる。
【０００４】
固体高分子型燃料電池では、以下のような電気化学的反応などを通して、電気を外部に取り出すことが可能となる。まず、アノード（燃料極）側に供給された燃料ガスに含まれる水素が、触媒粒子により酸化され、プロトンおよび電子となる。次に、生成したプロトンは、アノード側電極触媒層に含まれる固体高分子電解質、さらにアノード側電極触媒層と接触している固体高分子電解質膜を通り、カソード（酸素極）側電極触媒層に達する。また、アノード側電極触媒層で生成した電子は、アノード側電極触媒層を構成している導電性担体、さらにアノード側電極触媒層の固体高分子電解質膜と異なる側に接触しているガス拡散層、セパレータおよび外部回路を通してカソード側電極触媒層に達する。そして、カソード側電極触媒層に達したプロトンおよび電子はカソード側に供給されている酸化剤ガスに含まれる酸素と反応し水を生成する。かような電気化学的反応は、主に、触媒粒子と、固体高分子電解質と、燃料ガスまたは酸化剤ガスなどの反応ガスと、が接触する三相界面において進行するのである。従って、ガス拡散層は、供給された反応ガスを電極触媒層へと均一に供給することが必要とされる。
【０００５】
また、燃料電池における固体高分子電解質膜は、湿潤していないと高いプロトン導電性を示さない。そのため、固体高分子型燃料電池に供給する反応ガスは、ガス加湿装置などを用いて加湿することにより、固体高分子電解質膜の湿度分布を均一にする必要がある。
【０００６】
高加湿、高電流密度などの運転条件下では、アノードからカソードに向けて固体高分子電解質膜を移動するプロトンに伴って移動する水の量、およびカソード側電極触媒層内に生成して凝集する生成水の量が増加する。この時、これらの生成水は、特にカソード側電極触媒層内に滞留し、反応ガス供給路となっていた細孔を閉塞するフラッディング現象を招く。これにより、反応ガスの拡散などが阻害され、電気化学的反応が妨げられ、結果として電池性能の低下を招く。
【０００７】
そこで、従来では、導電性多孔質基材層表面にカーボンブラックおよび疎水剤などからなるカーボン層を有するガス拡散層が膜電極接合体に用いられている（例えば、特許文献１参照。）。前記カーボン層は、疎水剤にコーティングされたカーボンブラックが集合体となり多孔質構造を形成する。従って、加湿して供給された反応ガスをより均一に拡散させることができるだけでなく、過剰な水を毛細管力により吸い取り速やかに排出することが可能となる。また、特許文献２では、気孔径の分布中心が異なる気孔が混在するカーボン層を有するガス拡散層が開示されている。これにより、ガス通路と水通路とを分離し、フラッディング現象を防止している。また、特許文献３では、カーボン層の面方向に撥水性材料および気孔径分布に傾斜を付与したカーボン層を有するガス拡散層が開示されている。
【特許文献１】特開２００３−８９９６８号公報
【特許文献２】特開２００１−５７２１５号公報
【特許文献３】特開２００３−０９２１１２号公報
【発明の開示】
【発明が解決しようとする課題】
【０００８】
燃料電池には、従来から、広範な運転条件において高い発電性能を維持できることが所望されている。
【０００９】
しかしながら、特許文献１による導電性多孔質基材層上にカーボン層が形成されてなるガス拡散層によれば、ある程度の排水性は向上するが、低加湿および低電流密度などの運転条件下では、生成水も少なく固体高分子電解質膜が乾き易くなり、電池出力が低下する問題があった。
【００１０】
また、特許文献２および特許文献３のガス拡散層によっても、高加湿運転時の排水性を向上させることは可能であるが、十分な保湿性を有しておらず、低加湿運転時などにおいて固体高分子電解質膜の乾燥を十分に抑制することができない問題があった。
【００１１】
そこで、本発明が目的とするところは、排水性と保湿性の双方を兼ね備えたガス拡散層を提供することである。
【課題を解決するための手段】
【００１２】
本発明は、導電性多孔質基材層上に導電性カーボンを含有するカーボン層を有する燃料電池用ガス拡散層において、前記カーボン層は厚さ方向に向かってガス透過性能が異なる燃料電池用ガス拡散層により上記課題を解決する。
【発明の効果】
【００１３】
上記構成を有する本発明によれば、排水性と保湿性の双方を兼ね備えたガス拡散層を提供することが可能となる。従って、前記ガス拡散層によれば、広範な運転条件下において、高い発電性能を安定して示すことができる燃料電池を提供することが可能となる。
【発明を実施するための最良の形態】
【００１４】
本発明の第一は、導電性多孔質基材層上に導電性カーボンを含有するカーボン層を有する燃料電池用ガス拡散層において、前記カーボン層は厚さ方向に向かってガス透過性能が異なる燃料電池用ガス拡散層である。
【００１５】
本発明において、カーボン層におけるガス透過性能とは、カーボン層におけるガスの移動抵抗を意味する。具体的には、ガーレー試験のガス透過定数である。
【００１６】
カーボン層において、ガス流速が早い部位はガス透過性能が低く、ガス流速が遅い部位はガス透過性能が高い。
【００１７】
図１に膜電極接合体のカソード側のみの模式断面図を示す。図１において、固体高分子電解質膜１１０の片側に、カソード側電極触媒層１２０ｃと、導電性多孔質基材層１３１ｃ上にカーボン層１３２ｃが形成されてなるガス拡散層１３０ｃと、が配置されている。かような膜電極接合体において発電を行った場合、電極反応により生成した水分による湿潤な水蒸気がカソード側電極触媒層１２０ｃから導電性多孔質基材層１３０ｃへ抜ける。一方、外部から導入される酸化剤ガスは、導電性多孔質基材層１３０ｃを面方向（矢印ａ方向）に通過するとともにカソード側電極触媒層１２０ｃへ向かって拡散する。導電性多孔質基材層１３１ｃを面方向に流れるガスが、カーボン層１３２ｃ中のガスの流れに影響を与える。すなわち、導電性多孔質基材層１３１ｃを面方向に流れるガスは、カーボン層１３２ｃ中のガスを引きずる効果があり、カーボン層１３２ｃ中のガス透過性能に影響を与える。
【００１８】
カーボン層１３２ｃのガス透過性能が小さい部位では、導電性多孔質基材層１３１ｃを面方向に流れるガスによる引きずられる効果が大きいためガス流速が早くなり、水蒸気の排出性が大きくなり、カソード側電極触媒層１２０ｃおよびカーボン層１３２ｃにおけるフラッディングを防止することができる。これに対して、カーボン層１３２ｃのガス透過性能が大きい部位では、導電性多孔質基材層１３１ｃを面方向に流れるガスにより引きずられる効果が小さく、水蒸気の排出性が小さくなるため高い保湿性を有し、固体高分子電解質膜１１０の湿度を保つことができる。
【００１９】
本発明では、ガス拡散層に排水性および保湿性を付与することについて上記知見に基づき種々の検討を行った結果、カーボン層において厚さ方向に向かってガス透過性能を異ならせることで、導電性多孔質基材層を面方向に流れるガスがカーボン層中のガスを引きずる効果により、カーボン層のガス透過性能が小さい部位により排水性が得られ、カーボン層のガス透過性能が大きい部位により保湿性が得られ、排水性と保湿性とに優れるガス拡散層がえら得ることが判明した。これにより、低加湿運転、低電流密度など運転条件下であっても燃料電池における固体高分子電解質膜の乾燥を防止し、高加湿運転、高電流密度などの運転条件下であっても生成水によるフラッディング現象を抑制することが可能となる。
【００２０】
本発明のカーボン層は、上述の通り、少なくとも二種類以上のガス透過性能を有する。
【００２１】
具体的には、カーボン層におけるガス透過性能が小さい部位は、好ましくは１〜１０μｍ／Ｐａ・ｓｅｃ、より好ましくは１〜５μｍ／Ｐａ・ｓｅｃ、特に好ましくは１〜３μｍ／Ｐａ・ｓｅｃのガス透過性能を有する。これによりガス拡散層に排水性を付与することができる。
【００２２】
また、カーボン層におけるガス透過性能が大きい部位は、好ましくは５０〜１００μｍ／Ｐａ・ｓｅｃ、より好ましくは７５〜１００μｍ／Ｐａ・ｓｅｃ、特に好ましくは９０〜１００μｍ／Ｐａ・ｓｅｃのガス透過性能を有する。これによりガス拡散層に保湿性を付与することができる。
【００２３】
本発明のカーボン層では、上記した少なくとも二種類のガス透過性能を有するのが望ましい。なお、前記カーボン層におけるガス透過性能は、ガーレー試験（ＩＳＯ  ５６３６／５）により測定することができる。
【００２４】
前記カーボン層は、好ましくは、厚さ方向に向かってガス透過性能を小さくする。これにより、保湿の効果が得られる。
【００２５】
カーボン層におけるガス拡散性能がカーボン層表面から導電性多孔質基材層に接する面に向かって小さくなる場合、カーボン層表面から厚さ０〜２５μｍの部分におけるガス透過性能を好ましくは５０〜１００μｍ／Ｐａ・ｓｅｃ、より好ましくは７５〜１００μｍ／Ｐａ・ｓｅｃ、特に好ましくは９０〜１００μｍ／Ｐａ・ｓｅｃとし、これに対して、カーボン層の導電性多孔質基材層と接する面から厚さ０〜２５μｍの部分におけるガス透過性能を好ましくは１〜１０μｍ／Ｐａ・ｓｅｃ、より好ましくは１〜５μｍ／Ｐａ・ｓｅｃ、特に好ましくは１〜３μｍ／Ｐａ・ｓｅｃとし、カーボン層表面から導電性多孔質基材層に接する面に向かってガス透過性能を小さくなるようにするのがよい。
【００２６】
また、カーボン層におけるガス拡散性能がカーボン層の導電性多孔質基材層に接する面からカーボン層表面に向かって小さくする場合には、カーボン層表面から厚さ０〜２５μｍの部分におけるガス透過性能を好ましくは１〜１０μｍ／Ｐａ・ｓｅｃ、より好ましくは１〜５μｍ／Ｐａ・ｓｅｃ、特に好ましくは１〜３μｍ／Ｐａ・ｓｅｃとし、これに対して、カーボン層の導電性多孔質基材層と接する面から厚さ０〜２５μｍの部分におけるガス透過性能を好ましくは５０〜１００μｍ／Ｐａ・ｓｅｃ、より好ましくは７５〜１００μｍ／Ｐａ・ｓｅｃ、特に好ましくは９０〜１００μｍ／Ｐａ・ｓｅｃとし、カーボン層の導電性多孔質基材層に接する面からカーボン層表面に向かってガス拡散性能が小さくなるようにするのがよい。
【００２７】
好ましくは、導電性多孔質基材層とは反対側のカーボン層表面から導電性多孔質基材層と接するカーボン層表面に向かって、カーボン層におけるガス透過性能を小さくする。かような構成を有するカーボン層を有するガス拡散層を膜電極接合体に組み込んだ際に、カーボン層の電極触媒層と接する側のガス透過性能は大きく、水蒸気の排出を抑制し、固体高分子電解質膜の乾燥をより高く抑制することができる。また、カーボン層の導電性多孔質基材層と接する側のガス透過性能は小さく、カーボン層と導電性多孔質基材層との間のガスの移動を促進させ、水蒸気の排出性を向上させることができる。従って、前記カーボン層におけるガス透過性能を上記の通りにすることにより、ガス拡散層の排水性と保湿性とをより向上させることが可能となる。
【００２８】
厚さ方向に向かってガス透過性能が小さくなる構成を有するカーボン層において、カーボン層におけるガス透過性能は厚さ方向に向かって、段階的に小さくなってもよく、漸減してもよい。
【００２９】
前記カーボン層の好ましい形態は、製造が容易である他、保湿性の効果が得られることから、好ましくは、カーボン層（１）とカーボン層（２）との少なくとも二層が積層されてなり、前記カーボン層（１）が前記多孔質基材層と接触して配置され、かつ、前記カーボン層（１）のガス透過性能が前記カーボン層（２）のガス透過性能よりも小さくするのがよい。
【００３０】
かような構成を有するガス拡散層の断面模式図を図２に示す。図２において、本発明のガス拡散層は、導電性多孔質基材層２３１上に、カーボン層（１）２３２と、カーボン層（２）２３３とがこの順で積層されてなる構成を有する。また、カーボン層（２）２３３よりもカーボン層（１）２３２のガス透過性能を小さくすることで、厚さ方向（矢印ｂ方向）に向かってガス透過性能を小さくすることができる。
【００３１】
前記カーボン層（２）におけるガス透過性能は、好ましくは５０〜１００μｍ／Ｐａ・ｓｅｃ、より好ましくは７５〜１００μｍ／Ｐａ・ｓｅｃ、特に好ましくは９０〜１００μｍ／Ｐａ・ｓｅｃとするのがよい。これによりガス拡散層に排水性を付与することができる。
【００３２】
また、前記カーボン層（１）におけるガス透過性能は、好ましくは１〜１０μｍ／Ｐａ・ｓｅｃ、より好ましくは１〜５μｍ／Ｐａ・ｓｅｃ、特に好ましくは１〜３μｍ／Ｐａ・ｓｅｃとするのがよい。これによりガス拡散層に保湿性を付与することができる。
【００３３】
また、カーボン層は三層以上の構造であってもよく、この場合、前記カーボン層（１）と前記カーボン層（２）との間に、さらに他のカーボン層を配置すればよい。この時、カーボン層全体において厚さ方向に向かってガス透過性能が小さくなるようにして、前記カーボン層（１）と前記カーボン層（２）との間にさらに配置される他のカーボン層におけるガス透過性能を調整すればよい。
【００３４】
前記カーボン層において、前記カーボン層（１）に対する前記カーボン層（２）の厚さの比（カーボン層（１）：カーボン層（２））は、好ましくは１：１〜１：４、より好ましくは１：２〜１：４とするのがよい。前記カーボン層（２）の厚さが大きくなることにより、前記カーボン層（１）におけるガス透過性能を小さくすることができ、水蒸気の排出をより抑制して固体高分子電解質膜の乾燥を抑制することができる。
【００３５】
なお、カーボン層（１）およびカーボン層（２）の厚さは、ガス拡散層をマイクロメータでそれぞれ測定することにより測定できる。
【００３６】
また、カーボン層を三層以上の構造とする場合には、前記カーボン層（１）と前記カーボン層（２）との間に配置される他のカーボン層の厚さは、０〜２５μｍとすればよい。
【００３７】
本発明のガス拡散層においてカーボン層全体の厚さは特に制限されないが、ガス透過性を考慮すると、好ましくは２５〜１００μｍ、より好ましくは５０〜７５μｍとするのがよい。従って、前記範囲内となるように、前記カーボン層（１）および前記カーボン層（２）の厚さを適宜決定するとよい。
【００３８】
具体的には、前記カーボン層（１）の厚さは、好ましくは１３〜５０μｍ、より好ましくは２５〜３８μｍ程度とすればよい。また、前記カーボン層（２）の厚さは、好ましくは１３〜５０μｍ、より好ましくは２５〜３８μｍ程度とすればよい。
【００３９】
前記カーボン層におけるガス透過性能は、カーボン層の空孔径により調整することができる。これにより、複雑な構成・手法を用いることなくカーボン層におけるガス透過性能を変えることができる。カーボン層において、空孔径が小さい部位ではガス透過性能が小さく、空孔径が大きい部位ではガス透過性能が大きい。
【００４０】
具体的には、カーボン層の厚さ方向に向かってカーボン層における空孔径が異なるのが好ましく、カーボン層の厚さ方向に向かってカーボン層における空孔径が小さくなるのがより好ましい。これにより排水性および保湿性に優れるガス拡散層が得られる。
【００４１】
カーボン層における空孔径がカーボン層表面から導電性多孔質基材層に接する面に向かって小さくなる場合、カーボン層表面から厚さ０〜２５μｍの部分における空孔径を、好ましくは５０〜２００ｎｍ、より好ましくは７５〜１５０ｎｍ、特に好ましくは９０〜１００ｎｍとし、これに対して、カーボン層の導電性多孔質基材層と接する面から厚さ０〜２５μｍの部分における空孔径を好ましくは５ｎｍ以上５０ｎｍ未満、より好ましくは１０ｎｍ以上５０ｎｍ未満、特に好ましくは２５ｎｍ以上５０ｎｍ未満とし、カーボン層表面から導電性多孔質基材層に接する面に向かって空孔径が小さくなるようにするのがよい。
【００４２】
また、カーボン層における空孔径がカーボン層の導電性多孔質基材層に接する面からカーボン層表面に向かって小さくする場合には、カーボン層表面から厚さ０〜２５μｍの部分における空孔径を好ましくは５ｎｍ以上５０ｎｍ未満、より好ましくは１０ｎｍ以上５０ｎｍ未満、特に好ましくは２５ｎｍ以上５０ｎｍ未満とし、これに対して、カーボン層の導電性多孔質基材層と接する面から厚さ０〜２５μｍの部分における空孔径を好ましくは５０〜２００ｎｍ、より好ましくは７５〜１５０ｎｍ、特に好ましくは９０〜１００ｎｍとし、カーボン層の導電性多孔質基材層に接する面からカーボン層表面に向かって空孔径が小さくなるようにするのがよい。
【００４３】
好ましくは、導電性多孔質基材層とは反対側のカーボン層表面から導電性多孔質基材層と接するカーボン層表面に向かって、カーボン層における空孔径を小さくする。これにより、ガス拡散層の排水性と保湿性とをより向上させることが可能となる。
【００４４】
厚さ方向に向かってカーボン層の空孔径が小さくなる構成を有するカーボン層において、カーボン層の空孔径は厚さ方向に向かって、段階的に小さくなってもよく、漸減してもよい。
【００４５】
前記カーボン層の好ましい形態は、製造が容易である他、保湿性の効果が得られることから、好ましくは、カーボン層（１）とカーボン層（２）との少なくとも二層が積層されてなり、前記カーボン層（１）が前記多孔質基材層と接触して配置され、かつ、前記カーボン層（１）の空孔径が前記カーボン層（２）の空孔径よりも小さくするのがよい。
【００４６】
前記カーボン層（２）における空孔径は、好ましくは１００ｎｍ以上、より好ましくは１００〜２００ｎｍとする。前記空孔径が１００ｎｍ未満では、ガス拡散層に十分な保湿性を付与できない恐れがある。
【００４７】
前記カーボン層（１）における空孔径は、好ましくは５０ｎｍ以下、より好ましくは１０〜５０ｎｍとする。前記空孔径が５０ｎｍを超えるとガス拡散層の排水性が低下する恐れがある。
【００４８】
また、カーボン層を三層以上の構造とする場合には、前記カーボン層（１）と前記カーボン層（２）との間に配置される他のカーボン層の空孔径は、その中間値とすればよい。
【００４９】
前記カーボン層における空孔径は、ガス拡散層を水銀圧入法で測定することにより測定できる。
【００５０】
前記カーボン層は、好ましくは導電性カーボンを含む。導電性カーボンは、主成分がカーボンであるのが好ましい。電極反応により生じた電子はカーボン層を介して外部へ流れるため、前記カーボン層を構成する材料は導電性を有するのが好ましい。前記導電性カーボンを用いることにより、カーボン層に高い導電性を付与することができる。
【００５１】
前記導電性カーボンとして、より具体的には、オイルファーネスブラック、チャネルブラック、ランプブラック、サーマルブラック、アセチレンブラックなどのカーボンブラックなどが好ましく挙げられる。
【００５２】
前記導電性カーボンは、市販品を用いることができ、キャボット社製バルカンＸＣ−７２、バルカンＰ、ブラックパールズ８８０、ブラックパールズ１１００、ブラックパールズ１３００、ブラックパールズ２０００、リーガル４００、ライオン社製ケッチェンブラックＥＣ、三菱化学社製＃３１５０、＃３２５０などのオイルファーネスブラック；電気化学工業社製デンカブラックなどのアセチレンブラック等が挙げられる。またカーボンブラックのほか、天然の黒鉛、ピッチ、コークス、ポリアクリロニトリル、フェノール樹脂、フラン樹脂などの有機化合物から得られる人工黒鉛や炭素などであってもよい。また、耐食性などを向上させるために、前記導電性カーボンに黒鉛化処理などの加工を行ってもよい。
【００５３】
前記導電性カーボンの形状は、特に制限されず、粒子状、楕円状、立方体状などのいずれの形状を有していていてもよいが、カーボン層における空孔径の調整などを考慮すると粒子状を有しているのが好ましい。
【００５４】
前記カーボン層における空孔径は、導電性カーボンによって容易に調整することができる。これにより、複雑な構成・手法を用いることなくカーボン層におけるガス透過性能を変えることができる。
【００５５】
具体的には、カーボン層の厚さ方向に向かってカーボン層における導電性カーボンの粒径が異なるのが好ましく、カーボン層の厚さ方向に向かってカーボン層における導電性カーボンの粒径が小さくなるのがより好ましい。これにより排水性および保湿性に優れるガス拡散層が得られる。
【００５６】
カーボン層における導電性カーボンの粒径がカーボン層表面から導電性多孔質基材層に接する面に向かって小さくなる場合、カーボン層表面から厚さ０〜２５μｍの部分における導電性カーボンの粒径を好ましくは３〜１０μｍ、より好ましくは３〜８μｍ、特に好ましくは３〜５μｍとし、これに対してカーボン層の導電性多孔質基材層と接する面から厚さ０〜２５μｍの部分における導電性カーボンの粒径を好ましくは０．５〜１．５μｍ、より好ましくは０．７〜１．５μｍ、特に好ましくは０．８〜１．５μｍとし、カーボン層表面から導電性多孔質基材層に接する面に向かって導電性カーボンの粒径が小さくなるようにするのがよい。
【００５７】
また、カーボン層における導電性カーボンの粒径をカーボン層の導電性多孔質基材層に接する面からカーボン層表面に向かって小さくする場合には、カーボン層表面から厚さ０〜２５μｍの部分における導電性カーボンの粒径を好ましくは０．５〜１．５μｍ、より好ましくは０．７〜１．５μｍ、特に好ましくは０．８〜１．５μｍとし、これに対してカーボン層の導電性多孔質基材層と接する面から厚さ０〜２５μｍの部分に含まれる導電性カーボンにおける導電性カーボンの粒径を好ましくは３〜１０μｍ、より好ましくは３〜８μｍ、特に好ましくは３〜５μｍとし、カーボン層の導電性多孔質基材層に接する面からカーボン層表面に向かって導電性カーボンの粒径が小さくなるようにするのがよい。
【００５８】
好ましくは、導電性多孔質基材層とは反対側のカーボン層表面から導電性多孔質基材層と接するカーボン層表面に向かって、カーボン層における導電性カーボンの粒径を小さくする。これにより、ガス拡散層の排水性と保湿性とをより向上させることが可能となる。
【００５９】
厚さ方向に向かってカーボン層の導電性カーボンの粒径が小さくなる構成を有するカーボン層において、カーボン層の導電性カーボンの粒径は厚さ方向に向かって、段階的に小さくなってもよく、漸減してもよい。
【００６０】
前記カーボン層の好ましい形態は、製造が容易である他、保湿性の効果が得られることから、好ましくは、カーボン層（１）とカーボン層（２）との少なくとも二層が積層されてなり、前記カーボン層（１）が前記多孔質基材層と接触して配置され、かつ、前記カーボン層（１）の導電性カーボンの粒径が前記カーボン層（２）の導電性カーボンの粒径よりも小さくするのがよい。
【００６１】
前記カーボン層（２）における前記導電性カーボンの粒径は、３μｍ以上であるのが好ましく、より好ましくは３〜５μｍとする。また、前記カーボン層（１）における前記導電性カーボンの粒径は、１．５μｍ以下とするのが好ましく、より好ましくは０．５〜１．５μｍとする。これにより、前記カーボン層（１）および前記カーボン層（２）における空孔径を上記した範囲内に調整することが容易となる。
【００６２】
なお、カーボン層を三層以上の構造とする場合には、前記カーボン層（１）と前記カーボン層（２）との間に配置される他のカーボン層に含まれる導電性カーボンの粒径は、その中間値とすればよい。
【００６３】
本発明のカーボン層は、上述した導電性カーボンの他に、結着剤として、疎水剤などを含む。これにより、疎水剤などにコーティングされた導電性カーボンが集合体となり安定した多孔質構造を有するカーボン層が得られる。
【００６４】
前記疎水剤としては、特に限定されないが、ポリテトラフルオロエチレン（ＰＴＦＥ）、ポリフッ化ビニリデン（ＰＶＤＦ）、ポリヘキサフルオロプロピレン、テトラフルオロエチレン−ヘキサフルオロプロピレン共重合体（ＦＥＰ）などのフッ素系の高分子材料、ポリプロピレン、ポリエチレンなどが挙げられる。
【００６５】
前記カーボン層における導電性カーボンと疎水剤との質量比（導電性カーボン：疎水剤）は、特に制限されないが、好ましくは９０：１０〜６０：４０、より好ましくは８０：２０〜６０：４０とするのがよい。これにより、カーボン層における空孔径を所望の値とすることができる。また、カーボン層を二層以上の構造とする場合、カーボン層（１）、カーボン層（２）、およびこれらの間に配置される他のカーボン層における導電性カーボンと疎水剤との質量比は、所望の空孔径が得られるように各層において上記した範囲内で調整すればよい。
【００６６】
本発明のガス拡散層は、上述したカーボン層の他に、導電性多孔質基材層を有する。前記導電性多孔質基材層は、外部から供給された燃料ガスまたは酸化剤ガスを十分に拡散させるための多孔質構造を有し、発電反応により生成した電子を集電するための十分な導電性を有する基材からなるものであればよい。
【００６７】
前記導電性多孔質基材層は、従来公知のものであれば特に制限なく用いることができる。具体的には、炭素製の織物、紙状抄紙体、フェルト、不織布といった導電性及び多孔質性を有するシート状材料などが挙げられる。より具体機には、カーボンペーパ、カーボンクロス、カーボン不織布などの基材が好ましく挙げられる。前記導電性多孔質基材層は、市販品を用いることもでき、例えば、東レ株式会社製カーボンペーパＴＧＰシリーズ、Ｅ−ＴＥＫ社製カーボンクロスなどが挙げられる。
【００６８】
前記導電性多孔質基材層の厚さは、得られるガス拡散層の特性を考慮して適宜決定すればよいが、３０〜５００μｍ程度とすればよい。厚さが、３０μｍ未満であると十分な機械的強度などが得られない恐れがあり、５００μｍを超えるとガスや水などが透過する距離が長くなり望ましくない。
【００６９】
前記導電性多孔質基材層には、排水性をより高めてフラッディング現象などを防ぐために撥水剤が含まれているのが好ましい。前記撥水剤としては、特に限定されないが、ポリテトラフルオロエチレン（ＰＴＦＥ）、ポリフッ化ビニリデン（ＰＶＤＦ）、ポリヘキサフルオロプロピレン、テトラフルオロエチレン−ヘキサフルオロプロピレン共重合体（ＦＥＰ）などのフッ素系の高分子材料、ポリプロピレン、ポリエチレンなどが挙げられる。
【００７０】
本発明において、前記導電性多孔質基材層の面方向のガス透過性能が、前記カーボン層（１）のガス透過性能よりも小さくなるのが望ましい。これにより、導電性多孔質基材層を透過するガス流速を小さくすることができ、これに伴って引きずられるカーボン層中のガス流速を小さくすることができ、ガス拡散層における排水性を適度に維持することができる。
【００７１】
前記導電性多孔質基材層の面方向のガス透過性能とは、好ましくは、前記導電性多孔質基材層に外部から供給されるガスの導入部から排出部に向かうガス透過性能とするのが望ましい。
【００７２】
また、前記導電性多孔質基材層の面方向のガス透過性能は、好ましくは０．１〜１μｍ／Ｐａ・ｓｅｃ、より好ましくは０．５〜１μｍ／Ｐａ・ｓｅｃ、特に好ましくは０．８〜１μｍ／Ｐａ・ｓｅｃとするのがよい。
【００７３】
前記導電性多孔質基材層の面方向のガス透過性能は、多孔質基材層を疎水処理により調整することができる。具体的には、疎水処理により、基材の空孔を埋めて、ガス透過性を小さくする構成が望ましい。
【００７４】
また、前記導電性多孔質基材層の面方向のガス透過性能は、本発明のガス拡散層をガーレ―試験でガス透過時間を測定することにより測定できる。
【００７５】
本発明のガス拡散層の製造方法としては、特に制限されず公知の方法を適宜参照して用いることができる。
【００７６】
まず、導電性多孔質基材層の撥水処理方法としては、一般的な撥水処理方法を用いて行えばよい。撥水剤の水性ディスパージョン溶液またはアルコールディスパージョン溶液に、導電性多孔質基材層に用いられる基材を浸漬した後、オーブン等で加熱乾燥させる方法などが挙げられる。乾燥時の排ガス処理の容易さからは、撥水剤の水性ディスパージョン溶液を用いるのが好ましい。
【００７７】
次に、カーボン層の作製方法としては、従来公知の方法を適宜参照して用いればよい。例えば、導電性カーボンと疎水剤とを有するカーボン層の場合、導電性カーボンおよび疎水剤等を、水、パーフルオロベンゼン、ジクロロペンタフルオロプロパン、メタノール、エタノール等のアルコール系溶媒などの溶媒中に分散させることによりスラリーを調製する。この時、所望の粒径を有する導電性カーボンを複数用意し、異なる導電性カーボンを含むスラリーを複数調製する。その後、所望のガス透過性能を有するカーボン層が得られるように、導電性多孔質基材層上に、前記スラリーを塗布および乾燥する工程を繰り返すことにより、本発明のガス拡散層がえら得る。
【００７８】
上記した方法以外にも、各スラリーを先に乾燥させた後に粉砕し、得られた粉末を導電性多孔質基材層上に順次散布する方法であってもカーボン層を作製することができる。
【００７９】
上述した各方法により得られたカーボン層は、マッフル炉や焼成炉を用いて２５０〜４００℃程度で熱処理を施すのが好ましい。これにより、カーボン層の強度を高めることができる。
【００８０】
本発明の第二は、上述した本発明の第一のガス拡散層を用いた燃料電池用膜電極接合体である。前記膜電極接合体が用いられる燃料電池の種類としては、固体高分子型燃料電池（ＰＥＦＣ）、リン酸型燃料電池（ＰＡＦＣ）、固体酸化物型燃料電池（ＳＯＦＣ）、などが挙げられるが、実用性・安全性の観点からは、固体高分子型燃料電池（ＰＥＦＣ）として用いるのが好ましい。従って、以下では、固体高分子型燃料電池を例に挙げて説明する。
【００８１】
前記膜電極接合体の構成は、従来公知のものであれば特に制限なく用いられる。例えば、図３に示すように、固体高分子電解質膜３１０の両側に、アノード側電極触媒層３２０ａおよびアノード側ガス拡散層３３０ａと、カソード側電極触媒層３２０ｃおよびカソード側ガス拡散層３３０ｃとが、それぞれ配置された構成などが挙げられる。また、本発明の第一のガス拡散層を用いる場合、カーボン層（２）３３３ａおよび３３３ｃと、電極触媒層３２０ａおよび３２０ｃとを接触させ、導電性多孔質基材層３３１ａおよび３３１ｃが膜電極接合体の外側に配置されるのがよい。これによりカーボン層が有する多孔質構造による毛細管力で電極触媒層中の余分な水分を吸取ることができ、電極触媒層内のフラッディングを防止することができる。
【００８２】
本発明の第一のガス拡散層は、上述した通り、排水性と保湿性の双方を兼ね備える。従って、前記ガス拡散層によれば、フラッディング現象を防止しつつ、固体高分子電解質膜の湿潤性を保つことが可能となる。従って、広範な運転条件下において高い発電性能を安定して発揮することができる膜電極接合体が得られる。さらに、固体高分子電解質膜の湿潤性を一定に保つことができるため、固体高分子電解質膜の劣化を抑制し、膜電極接合体の耐久性を向上させることも可能となる。
【００８３】
膜電極接合体において、本発明の第一のガス拡散層は、アノード側ガス拡散層またはカソード側ガス拡散層の少なくともいずれか一方に用いられればよいが、フラッディング現象が膜電極接合体の特にカソード側で生じ易いためカソード側ガス拡散層に用いられるのが好ましく、より好ましくはアノード側ガス拡散層およびカソード側ガス拡散層の双方に用いられる。
【００８４】
なお、前記膜電極接合体は本発明の第一のガス拡散層を用いる以外は、従来公知の膜電極接合体の構成と同様である。そのため、前記膜電極接合体における固体高分子電解質膜、電極触媒層などの詳細な説明は省略する。
【００８５】
本発明の第三は、上述した膜電極接合体を用いた燃料電池である。膜電極接合体によれば、高電流密度、高加湿などの水が多量に生じ易い運転条件下であってもフラッディング現象を抑制することができ、さらに、低電流密度、低加湿などの固体高分子電解質膜の乾燥が生じ易い運転条件下であっても固体高分子電解質膜の湿潤性を維持することができる。従って、本発明によれば、広範な運転条件下であっても高い発電性能を安定して発揮することができ、耐久性に優れる燃料電池が得られるのである。
【００８６】
燃料電池の構造は、特に限定されず、膜電極接合体をセパレータなどで挟持した構造などが挙げられる。
【００８７】
セパレータは、空気と燃料ガスとを分離する機能を有するものであり、従来一般的なものであれば特に制限なく用いることができる。前記セパレータとしては、緻密カーボングラファイト、炭素板等のカーボン製や、ステンレス等の金属製のものなど、従来公知のものを特に制限なく用いることができる。また、空気と燃料ガスの流路を確保するためにガス流通溝が形成されてもよく、従来公知の技術を適宜利用することができる。セパレータの形状は、特に限定されず、得られる燃料電池の出力特性などを考慮して適宜決定すればよい。
【００８８】
さらに、燃料電池が所望する電圧等を得られるように、セパレータを介して膜電極接合体を複数積層して直列に繋いだスタックを形成してもよい。燃料電池の形状などは、特に限定されず、所望する電圧などの電池特性が得られるように適宜決定すればよい。
【実施例】
【００８９】
以下、本発明を実施例を用いてより具体的に説明する。なお、本発明が下記実施例に限定されることはない。
【００９０】
（実施例１）
（１）導電性多孔質基材層の撥水処理
導電性多孔質基材層としてカーボンペーパ（東レ株式会社製  ＴＧＰ−Ｈ−０６０、厚さ２００μｍ）を用い、これを１００ｍｍ×１００ｍｍ角に打ち抜いた後、ＰＴＦＥの水性ディスパージョン溶液（ダイキン工業社製  Ｄ１、ＰＴＦＥ６０質量％含有）を純水で所定の濃度に希釈した溶液中に２分間浸漬させた後、オーブン内にて６０℃、１０分間乾燥させることにより、導電性多孔質基材の撥水処理を行った。このとき、導電性多孔質基材層中のＰＴＦＥ含有量は２０質量％であった。
【００９１】
（２）カーボン層の作製
まず、粉砕することにより粒径を１．５μｍとした導電性カーボンＡ（Ｖｕｌｃａｎ  ＸＣ−７２Ｒ）と、上記工程（１）と同じＰＴＦＥの水性ディスパージョン溶液、および水を、カーボンブラックとＰＴＦＥとが質量比で６０：４０となるようにし、ホモジナイザーにて３時間混合分散することによりスラリー（１）を調製した。次に、粉砕することにより粒径を３μｍとした導電性カーボンＢ（デンカブラック）を用いる以外は、前記スラリー（１）の調製と同様にして、スラリー（２）を調製した。
【００９２】
先に撥水処理を行った導電性多孔質基材層上に、前記スラリー（１）をバーコーターを用いて塗布後、オーブン内にて８０℃、１時間乾燥させることによりカーボン層（１）を得た後、前記カーボン層（１）上に前記スラリー（２）をバーコーターを用いて塗布後、オーブン内にて８０℃、１時間乾燥させることによりカーボン層（２）を得た。これにより、導電性多孔質基材層上にカーボン層（１）およびカーボン層（２）が形成されたガス拡散層１を得た。なお、前記カーボン層（１）および前記カーボン層（２）の厚さは、それぞれ２５μｍとし、前記カーボン層（１）における平均空孔径は５０ｎｍとし、前記カーボン層（２）における平均空孔径は１００ｎｍとした。また、前記カーボン層（１）におけるガス透過性能は５．９μｍ／Ｐａ・ｓｅｃであり、前記カーボン層（２）におけるガス透過性能は５１μｍ／Ｐａ・ｓｅｃであった。
【００９３】
（実施例２）
実施例１のカーボン層の作製において、前記カーボン層（１）の厚さを４０μｍとし、前記カーボン層（２）の厚さを１０μｍとし、カーボン層（１）：カーボン層（２）の厚さの比を４：１とした以外は、実施例１と同様にしてガス拡散層２を作製した。前記カーボン層（１）におけるガス透過性能は８μｍ／Ｐａ・ｓｅｃであり、前記カーボン層（２）におけるガス透過性能は４５μｍ／Ｐａ・ｓｅｃであった。
【００９４】
（実施例３）
実施例１において、スラリー（２）を先に塗布および乾燥することによりカーボン層（１）を作製し、次にスラリー（１）を塗布および乾燥することによりカーボン層（２）を作製した以外は、実施例１と同様にしてガス拡散層３を作製した。
【００９５】
（比較例１）
実施例１で調製したスラリー（１）のみを撥水処理された導電性多孔質層上に塗布した以外は実施例１と同様にして、ガス拡散層４を得た。なお、前記導電性多孔質層に作製したカーボン層の厚さは５０μｍとした。
【００９６】
（比較例２）
実施例１で調製したスラリー（２）のみを撥水処理された導電性多孔質層上に塗布した以外は実施例１と同様にして、ガス拡散層５を得た。なお、前記導電性多孔質層に作製したカーボン層の厚さは５０μｍとした。
【００９７】
（評価）
実施例１〜３、および、比較例１〜２において作製した各ガス拡散層を用いて、下記の手順に従って膜電極接合体を作製し、膜電極接合体の発電性能を測定することにより、各ガス拡散層の評価を行った。
【００９８】
（１）触媒インク調製
白金担持カーボン（田中貴金属工業株式会社製  ＴＥＣ１０Ｅ５０Ｅ、白金含量４６．５ｗｔ％）１０ｇ、固体高分子電解質溶液（ＤｕＰｏｎｔ社製  ＮＡＦＩＯＮ溶液ＤＥ５２０、電解質含量５ｗｔ％）９０ｇ、純水２５ｇ、２−プロパノール（和光純薬工業社製  特級試薬）１０ｇを、２０℃で保持するよう設定したウォーターバス中のガラス容器にて、ホモジナイザーを用いて３時間混合分散することで、触媒インクとした。
【００９９】
（２）電極触媒層の作製
厚さ２００μｍのＰＴＦＥ製シート（ニチアス社製ナフロン（登録商標）シート）の片面上に、スクリーンプリンターを用いて先に調製した触媒インクを塗布し、オーブン中で１００℃、３０分間乾燥させた後、一辺１０ｃｍの正方形に切り出した。
【０１００】
（３）膜電極接合体および単セルの組立て
一辺１０ｃｍの正方形で厚さ３０μｍの固体高分子電解質膜（ＤｕＰｏｎｔ社製ＮＡＦＩＯＮ  ＮＲ−１１２）を挟んで、先に作製した２枚の電極触媒層形成ＰＴＦＥ製シートの電極触媒層形成側が対向するように重ねて、片側ＰＴＦＥ製シートあたり３ＭＰａの圧力で、１３０℃、１０分間ホットプレスし、冷却後ＰＴＦＥ製シートのみを剥がすことで、固体高分子電解質膜に電極触媒層を転写させ接合体を得た。このとき、ＰＴＦＥ製シートから固体高分子電解質への電極触媒層の転写率が１００％で、固体高分子電解質膜上の片面電極触媒層面積１ｃｍ２あたりの白金重量が０．４０ｍｇとなるようにした。また、電極触媒層の厚さは、それぞれ１０μｍであった。
【０１０１】
得られた接合体を、先に作製したガス拡散層を２枚用いて導電性多孔質基材層が外側となるようにして挟んで重ねた状態とし、これをグラファイト製セパレータで挟持し、さらに金メッキしたステンレス製集電板で挟持して、評価用単セルとした。
【０１０２】
（４）単セル評価
実施例１〜３および比較例１〜２の各評価用単セルの発電試験を行った。
【０１０３】
（発電試験１）
アノードに水素、カソードに空気を供給し、ガス流量はアノード／カソード＝１．５Ｓ．Ｒ．／２．５Ｓ．Ｒ．、相対湿度アノード１００％Ｒ．Ｈ．／カソード３０％Ｒ．Ｈ．、セル温度７０℃、の条件で発電試験を行った。電流密度１Ａ／ｃｍ２におけるセルの抵抗値および電圧を表１に示す。
【０１０４】
次に、アノードに水素、カソードに空気を供給し、ガス流量はアノード／カソード＝１．５Ｓ．Ｒ．／２．５Ｓ．Ｒ．、相対湿度アノード１００％Ｒ．Ｈ．／カソード１００％Ｒ．Ｈ．、セル温度７０℃、の条件で発電試験を行った。電流密度１Ａ／ｃｍ２におけるセルの抵抗値および電圧を表１に示す。
【０１０５】
さらに、
なお、「Ｓ．Ｒ．」（Ｓｔｏｉｃｈｉｏｍｅｔｒｉｃ  Ｒａｔｉｏ）とは、所定量の電流を流すために必要な水素または酸素の量の比率を意味し、「アノードＳ．Ｒ．＝１．５」とは、所定量の電流を流すために必要な水素量の１．５倍の流量で水素を流すことを意味する。
【０１０６】
【表１】
2006324104.tif 000002
【０１０７】
表１からカソードにおける相対湿度が３０％Ｒ.Ｈ.と固体高分子電解質膜が乾燥し易い低加湿条件下では、ガス透過性能が小さいカーボン層のみを有する比較例１が、電極触媒層中の湿度が高く保たれ、セル抵抗が低くなっていることがわかる。ガス透過性能が大きいカーボン層のみを有する比較例２では、電極触媒層中の湿度が低くなり、固体高分子電解質膜が乾燥し易く、セル抵抗が高い。これに対して、実施例１〜３は、ある程度低いセル抵抗が得られ、低加湿条件下であっても、固体高分子電解質膜の乾燥を抑制し、高い発電性能が得られることがわかる。
【０１０８】
また、カソードにおける相対湿度が１００％Ｒ.Ｈ.、電流密度が1Ａ／ｃｍ２における高加湿かつ高電流密度であるフラッディングが生じ易い条件下では、比較例1が電圧が低下し、フラッディングを招いていることがわかる。比較例2では、フラッディングを抑制して、高い電圧が得られている。これに対して、実施例１〜３は、比較例2に近いセル電圧が得られ、高加湿・高電流密度の条件下であっても、フラッディングを抑制して高いセル電圧が得られることがわかる。
【０１０９】
このように本願のガス拡散層によれば、固体高分子電解質膜の乾燥およびフラッディングを抑制することができ、広範な運転条件においても高い発電性能を安定して発揮することができる燃料電池が得られることがわかる。
【産業上の利用可能性】
【０１１０】
本発明のガス拡散層によれば、広範な運転条件においても高い発電性能を安定して発揮することができる燃料電池を提供することが可能となる。
【図面の簡単な説明】
【０１１１】
【図１】膜電極接合体におけるカソード側の断面模式図を示す。
【図２】本発明のガス拡散層の断面模式図を示す。
【図３】本発明の一実施形態である膜電極接合体の断面模式図を示す。
【符号の説明】
【０１１２】
１１０、３１０    …固体高分子電解質膜、
１２０ｃ、３２０ｃ…カソード側電極触媒層、
１３０ｃ、３３０ｃ…カソード側ガス拡散層、
２３０            …ガス拡散層
３３２ｃ          …カソード側カーボン層（１）、
3３３ｃ          …カソード側カーボン層（２）
１３１ｃ、３３１ｃ…カソード側導電性多孔質基材層、
１３１            …導電性多孔質基材層、
３２０ａ          …アノード側電極触媒層、
３３０ａ          …アノード側ガス拡散層、
３３１ａ          …アノード側導電性多孔質基材層、
３３２ａ          …アノード側カーボン層（１）、
3３３ａ          …アノード側カーボン層（２）。
【図１】
2006324104.tif 000003
【図２】
2006324104.tif 000004
【図３】
2006324104.tif 000005